(57)【特許請求の範囲】
【請求項１】
炭化水素系溶剤および極性溶剤を含む混合溶剤、および、下記第１の重合体および第２の重合体を同一粒子内に含む微粒子、を含むことを特徴とする溶剤型撥水撥油剤組成物。
第１の重合体：単独で上記混合溶剤に溶解する重合体であり、ポリフルオロアルキル基を含有するアクリル酸エステルおよび／またはメタクリル酸エステルの重合した単位を５〜６５重量％、アクリル酸アルキルエステルおよび／またはメタクリル酸アルキルエステルの重合した単位を３５〜９５重量％含む重合体。
第２の重合体：単独で上記混合溶剤に溶解しない重合体であり、かつ、ポリフルオロアルキル基を含有するアクリル酸エステルおよび／またはメタクリル酸エステルの重合した単位、および、アクリル酸アルキルエステルおよび／またはメタクリル酸アルキルエステルの重合した単位を含む重合体。
【請求項２】
第２の重合体が、ポリフルオロアルキル基を含有するアクリル酸エステルおよび／またはメタクリル酸エステルの重合した単位を７０〜９９重量％、アクリル酸アルキルエステルおよび／またはメタクリル酸アルキルエステルの重合した単位を１〜３０重量％含む重合体である請求項１に記載の溶剤型撥水撥油剤組成物。
【請求項３】
極性溶剤が、アルコール系溶剤、グリコール系溶剤、エステル系溶剤、またはケトン系溶剤である請求項１または２に記載の溶剤型撥水撥油剤組成物。
【請求項４】
組成物が、ポリイソシアネート化合物、または、ポリイソシアネート化合物の変性体を含む請求項１、２または３に記載の溶剤型撥水撥油剤組成物。
【請求項５】
請求項１〜４のいずれかに記載の溶剤型撥水撥油剤組成物の製造方法であり、炭化水素系溶剤および極性溶剤を含む混合溶剤、および、該混合溶剤に溶解させた第１の重合体の存在下に、ポリフルオロアルキル基を含有するアクリル酸エステルおよび／またはメタクリル酸エステル、および、アクリル酸アルキルエステルおよび／またはメタクリル酸アルキルエステルを含む重合性単量体を重合せしめることを特徴とする溶剤型撥水撥油剤組成物の製造方法。
【発明の詳細な説明】
【０００１】
【発明の属する技術分野】
本発明は、新規な溶剤型撥水撥油剤組成物および該撥水撥油剤組成物の製造方法に関する。
【０００２】
【従来の技術】
従来より、含フッ素の溶剤型撥水撥油剤を製造する場合には、ポリフルオロアルキル基を有する重合性化合物の溶解性に優れた塩素化フッ素化炭化水素類、トリクロロエタン等の塩素化炭化水素類、フッ素化炭化水素類等のハロゲン系溶剤が重合媒体として用いられてきた。しかし、ハロゲン系溶剤は、環境に悪影響を与える問題があるため、近年使用が規制されつつある。非ハロゲン系溶剤を重合媒体として溶剤型撥水撥油剤を製造する方法としては、特開平５−２１４１９８、特開平５−２１４６７６にトルエンを重合媒体とする方法、特開平６−５０７４３８にメチルイソブチルケトンを重合媒体とする方法が提案されている。
【０００３】
【発明が解決しようとする課題】
しかし、上記従来の重合媒体は、人体に対する影響、悪臭の問題がある。また、ポリフルオロアルキル基を有する重合体の溶解性が低いため、撥水撥油性能を高めるためにポリフルオロアルキル基の量を多くすると、重合がうまく進まない問題がある。
【０００４】
溶解性を改善しようとして、ポリフルオロアルキル基含有の重合体に長鎖のアルキル基を有する重合性化合物を共重合させることも試みられている。しかし、長鎖のアルキル基を多く含む共重合体は、低温（０℃付近）で固化またはゲル化する問題が生じ、低温での貯蔵安定性は低い問題がある。また、目的とする撥水撥油性能が得られない問題もある。
【０００５】
以上のように、ハロゲン系の有機溶剤を用いた溶剤型撥水撥油剤に代わる溶剤型撥水撥油剤として満足な性能を発揮するものは未だ得られていない。
【０００６】
【課題を解決するための手段】
本発明は、従来技術が有する前述の欠点を解消する目的でなされたものであり、新規な溶剤型の撥水撥油剤組成物を提供する。本発明者らは、非ハロゲン系の溶剤を重合媒体として用いて、高いフッ素含量を有する高撥水撥油性能の撥水撥油剤を得るために種々の検討を行った。
【０００７】
すなわち本発明は、炭化水素系溶剤および極性溶剤を含む混合溶剤、および、下記第１の重合体および第２の重合体を同一粒子に含む微粒子、を含むことを特徴とする溶剤型撥水撥油剤組成物を提供する。
第１の重合体：単独で上記混合溶剤に溶解する重合体であり、ポリフルオロアルキル基を含有するアクリル酸エステルおよび／またはメタクリル酸エステルの重合した単位を５〜６５重量％、アクリル酸アルキルエステルおよび／またはメタクリル酸アルキルエステルの重合した単位を３５〜９５重量％含む重合体。
第２の重合体：単独で上記混合溶剤に溶解しない重合体であり、かつ、ポリフルオロアルキル基を含有するアクリル酸エステルおよび／またはメタクリル酸エステルの重合した単位、および、アクリル酸アルキルエステルおよび／またはメタクリル酸アルキルエステルの重合した単位を含む重合体。
【０００８】
本発明においては、第１の重合体の存在下に第２の重合体を形成させることが特徴である。すなわち、単独では混合溶剤には可溶性であるが、それ自身では、充分な撥水撥油性能を発揮できない第１の重合体を存在させた状態で撥水性を発揮する第２の重合体を形成させるための重合性単量体を重合させると、第１の重合体が存在しない場合には沈殿となってしまう第２の重合体が安定に分散することがわかった。また、得られた微粒子を含む撥水撥油剤組成物がきわめて高い撥水撥油性能を発揮することを見いだした。さらに、混合溶剤としては、環境上の影響が少なく、規制も受けない実用的なものを採用できた。
【０００９】
本発明の混合溶剤は、炭化水素系溶剤および極性溶剤を含む。炭化水素系溶剤としては、炭素と水素のみからなる公知ないしは周知の溶剤が採用されうる。これらのうち、脂肪族炭化水素化合物からなる溶剤、または、脂肪族炭化水素化合物が主成分である溶剤が好ましく、特に、ｎ−ヘプタン、ｎ−ヘキサン、ｎ−オクタン、シクロヘキサン、メチルシクロヘキサン、シクロペンタン、メチルシクロペンタン、メチルペンタン、２−エチルペンタン、イソパラフィン系炭化水素溶剤、流動パラフィン、デカン、ウンデカン、ドデカン、ミネラルスピリット、ミネラルターペン等が好ましい。さらに、炭化水素系溶剤は、引火点が室温よりも高いものから選ぶのが好ましい。
【００１０】
また、混合溶剤は、上記の炭化水素系溶剤とともに極性溶剤を含む。極性溶剤とは、分子構造中に極性基を有する溶剤を意味し、水酸基、カルボキシル基、エステル基、アシル基、およびアルコキシル基等の極性基、またはエーテル結合等の極性部分を１個以上有する溶剤が好ましい。極性基または極性部分の数は、１分子中に１個または２個以上のいずれであってもよく、２個以上の場合には、１分子中に異なる極性基または極性部分が存在していてもよい。
【００１１】
極性溶剤としては、公知の溶剤のうち、アルコール系溶剤、グリコール系溶剤、エステル系溶剤、またはケトン系溶剤が好ましい。
【００１２】
アルコール系溶剤としては、エチルアルコール、ブチルアルコール、イソプロピルアルコール等が挙げられる。
グリコール系溶剤としては、プロピレングリコールモノメチルエーテル、プロピレングリコールモノエチルエーテル、およびそれらのアセテート、ジプロピレングリコール、ジプロピレングリコールモノメチルエーテル、ジプロピレングリコールモノエチルエーテル等が挙げられる。
【００１３】
エステル系溶剤としては、酢酸メチル、酢酸エチル、酢酸ブチル、コハク酸ジエチル、アジピン酸ジエチル、フタル酸ジブチル、フタル酸ジオクチル等の二塩基酸エステル等が挙げられる。
ケトン系溶剤としては、メチルイソブチルケトン、メチルエチルケトン、アセトン等が挙げられる。
【００１４】
これらのうち、本発明における極性溶剤としては、アセトン、コハク酸ジエチル、アジピン酸ジエチル、フタル酸ジブチル、フタル酸ジオクチル、プロピレングリコールモノメチルエーテル、プロピレングリコールモノエチルエーテル、プロピレングリコールモノメチルエーテルのアセテート、プロピレングリコールモノエチルエーテルのアセテートが好ましい。
【００１５】
混合溶剤には、必要に応じて他の有機溶剤を含ませてもよいが、他の有機溶剤はできるだけ少量であるのが好ましい。また、混合溶剤は、本質的に水を含まない混合溶剤であるのが好ましい。水を多く含むと、撥水撥油剤組成物が二層に分離するおそれがある。
【００１６】
炭化水素系溶剤と極性溶剤との比は、炭化水素系溶剤と極性溶剤の合計量の１００重量部に対して、炭化水素系溶剤が７０〜９９重量部であるのが好ましい。炭化水素系溶剤の比が７０重量部より少ないと、安定な撥水撥油剤組成物が得られないおそれがある。一方、炭化水素系溶剤の比が９９重量部より多いと、組成物が低温でゲル化するおそれがある。
【００１７】
本発明においては、上記の混合溶剤に可溶性の第１の重合体の存在下、第２の重合体を形成させる。
【００１８】
第１の重合体は、ポリフルオロアルキル基を含有するアクリル酸エステルおよび／またはメタクリル酸エステルの重合した単位、および、アクリル酸アルキルエステルおよび／またはメタクリル酸アルキルエステルの重合した単位を含む重合体である。
【００１９】
なお、以下においてポリフルオロアルキル基を「Ｒf 基」、アクリル酸エステルおよび／またはメタクリル酸エステルをまとめて「（メタ）アクリル酸エステル」、アクリル酸アルキルエステルおよび／またはメタクリル酸アルキルエステルをまとめて「（メタ）アクリル酸アルキルエステル」と記す。他の化合物についても同様に記載する。
【００２０】
Ｒf 基を含有する（メタ）アクリル酸エステルにおけるＲf 基は、アルキル基の水素原子の２個以上がフッ素原子に置換された基をいう。Ｒf 基の炭素数は２〜２０が好ましく、特に４〜１４が好ましい。また、Ｒf 基は、直鎖または分岐の基が好ましい。分岐の基である場合には、分岐部分がＲf 基の末端に存在し、かつ、炭素数１〜３程度の短鎖であるのが好ましい。Ｒf 基は、フッ素原子以外の他のハロゲン原子を含んでいてもよい。他のハロゲン原子としては、塩素原子が好ましい。また、Ｒf 基中の炭素−炭素結合の間には、エーテル性の酸素原子が挿入されていてもよい。
【００２１】
Ｒf 基中のフッ素原子の数は、Ｒf 基と同一炭素数の対応するアルキル基中に含まれる水素原子の数に対する割合で表現した場合に、６０％以上が好ましく、特に８０％以上が好ましい。さらにＲf 基は、アルキル基の水素原子の全てがフッ素原子に置換された基、またはそのような基を末端部分に有する基が好ましい。なお、以下において、アルキル基の水素原子の全てがフッ素原子に置換されたＲf 基を、「パーフルオロアルキル基」と記す。
【００２２】
パーフルオロアルキル基の炭素数は、２〜２０が好ましく、特に４〜１４が好ましい。Ｒf 基は、以下の具体例および実施例中に記載される基が好ましい。
Ｒf 基を含有する（メタ）アクリル酸エステルは、上記のＲf 基が（メタ）アクリル酸エステルのアルコール残基に存在する化合物であり、下記一般式（１）で表される化合物が好ましい。ただし、一般式（１）においてＲは、水素原子またはメチル基を示す。Ｑは２価の有機基を示し、以下の具体例中に示される基が好ましい。Ｒf は、Ｒf 基を示し、Ｑと結合する炭素原子には、フッ素原子が結合しているのが好ましい。
Ｒf −Ｑ−ＯＣＯＣＲ＝ＣＨ2   （１）
【００２３】
Ｒf 基を含有する（メタ）アクリル酸エステルの具体例を以下に挙げるが、これらに限定されない。ただし、Ｒは、水素原子またはメチル基を示す。
【００２４】
CF3(CF2)4CH2OCOCR=CH2 、
CF3(CF2)6CH2CH2OCOCR=CH2、
CF3(CF2)7CH2CH2OCOCR=CH2、
(CF3)2CF(CF2)5CH2CH2OCOCR=CH2 、
CF3(CF2)7SO2N(C3H7)CH2CH2OCOCR=CH2、
CF3(CF2)7(CH2)4OCOCR=CH2、
CF3(CF2)7SO2N(CH3)CH2CH2OCOCR=CH2 、
CF3(CF2)7SO2N(C2H5)CH2CH2OCOCR=CH2、
CF3(CF2)7CONHCH2CH2OCOCR=CH2、
(CF3)2CF(CF2)6(CH2)3OCOCR=CH2 、
(CF3)2CF(CF2)6CH2CH(OCOCH3)OCOCR=CH2、
(CF3)2CF(CF2)6CH2CH(OH)CH2OCOCR=CH2 、
CF3(CF2)8CONHCH2OCOCR=CH2 、
CF3(CF2)8CONHCH2CH2OCOCR=CH2、
CF3(CF2)7CH2CH(OH)CH2CH2OCOCR=CH2 。
【００２５】
第１の重合体が上記のＲf 基を含有する（メタ）アクリル酸エステルの重合した単位を含む場合、該重合した単位を１種または２種以上含んでいてもよい。２種以上含む場合には、Ｒf 基の炭素数のみが異なるＲf 基を含有する（メタ）アクリル酸エステルの重合した単位であるのが好ましい。
【００２６】
第１の重合体は、Ｒf 基を含有する（メタ）アクリル酸エステルの重合した単位とともに（メタ）アクリル酸アルキルエステルの重合した単位を含むのが好ましい。（メタ）アクリル酸アルキルエステルにおけるアルキル基は、炭素原子と水素原子とのみからなる基であり、上記のＲf 基とは区別される。アルキル基の炭素数は６〜２２が好ましい。また、アルキル基は、直鎖、分岐、環のいずれの構造であってもよく、環構造の場合には、置換基を有していてもよい。
【００２７】
（メタ）アクリル酸アルキルエステルの具体例としては、プロピル（メタ）アクリレート、ｎ−ブチル（メタ）アクリレート、ｔ−ブチル（メタ）アクリレート、ヘキシル（メタ）アクリレート、シクロヘキシル（メタ）アクリレート、２−エチルヘキシル（メタ）アクリレート、ラウリル（メタ）アクリレート、セチル（メタ）アクリレート、ステアリル（メタ）アクリレート、ベヘニル（メタ）アクリレート等が挙げられる。（メタ）アクリル酸アルキルエステルの重合した単位は、１種あるいは２種以上を含ませてもよい。
【００２８】
また、上記の第１の重合体は、上記のＲf 基を含有する（メタ）アクリル酸エステルの重合した単位、および（メタ）アクリル酸アルキルエステルの重合した単位以外に、他の重合性単量体の重合した単位を含んでいてもよい。他の重合性単量体の重合した単位を含ませて共重合体とすることによって、該共重合体の混合溶剤への溶解性、基材への接着性、架橋性、造膜性、柔軟性、防汚性、または汚れ落ち性を調節したり改善したりできる。
【００２９】
他の重合性単量体の具体例としては、以下の例が挙げられるがこれらに限定されない。
【００３０】
エチレン、酢酸ビニル、塩化ビニル、フッ化ビニル、ハロゲン化ビニリデン、スチレン、α−メチルスチレン、ｐ−メチルスチレン、ポリ（オキシアルキレン）（メタ）アクリレート、（メタ）アクリルアミド、ジアセトン（メタ）アクリルアミド、メチロール化ジアセトン（メタ）アクリルアミド、Ｎ−メチロール（メタ）アクリルアミド、ビニルアルキルエーテル、（ハロゲン化アルキル）ビニルエーテル、ビニルアルキルケトン、ブタジエン、イソプレン、クロロプレン。
【００３１】
グリシジル（メタ）アクリレート、アジリジニルエチル（メタ）アクリレート、ベンジル（メタ）アクリレート、イソシアネートエチル（メタ）アクリレート、アジリジニル（メタ）アクリレート、ヒドロキシエチル（メタ）アクリレート、ポリシロキサン基を有する（メタ）アクリレート、トリアリルシアヌレート、アリルグリシジルエーテル、酢酸アリル、Ｎ−ビニルカルバゾール、マレイミド、Ｎ−メチルマレイミド、アクリル酸（２−ジメチルアミノ）エチル、ブロックドイソシアネート基を含有する（メタ）アクリレート、水酸基を有する（メタ）アクリレートとポリイソシアネート化合物とをイソシアネート基が残るように反応させたウレタンオリゴマー、アリル（メタ）アクリレート等。
【００３２】
第１の重合体と第２の重合体は別々の分子として存在していてもよく、化学的に結合していてもよい。化学的に結合している場合には、撥水撥油剤中での微粒子の分散安定性が増加する傾向があり好ましい。第１の重合体と第２の重合体を化学的に結合させる場合には、第１の重合体中に、第２の重合体との結合部位として、水酸基、アミノ基、グリシジル基、アジリジニル基、イソシアネート基等の結合基を含ませるのが好ましい。
【００３３】
第１の重合体がＲf 基を含有する（メタ）アクリル酸エステルの重合した単位およびＲf 基を含有する（メタ）アクリル酸エステルの重合した単位を含む重合体である場合には、Ｒf 基を含有する（メタ）アクリル酸エステルの重合した単位の割合は、混合溶剤に対する溶解性に応じて適宜調節するのが好ましい。
【００３４】
Ｒf 基を含有する（メタ）アクリル酸エステルの重合した単位は、第１の重合体中に６５重量％以下、特に５〜６５重量％であるのが好ましく、（メタ）アクリル酸アルキルエステルの重合した単位は、重合体中に３５重量％以上、特に３５〜９５重量％であるのが好ましい。Ｒf 基を含有する（メタ）アクリル酸エステルの重合した単位の割合が６５重量％より多いと、混合溶剤に対する充分な溶解度が得られないおそれがある。また、該重合体が他の重合性単量体を含む場合には、重合体中に３０重量％以下であるのが好ましい。
【００３５】
第１の重合体の入手方法については、特に限定されず、いずれの方法で合成された重合体であってもよく、市販の重合体を用いてもよい。また、第１の重合体がＲf 基を含有する（メタ）アクリル酸エステルの重合した単位、および、（メタ）アクリル酸アルキルエステルの重合した単位を含む重合体である場合の入手方法についても限定されないが、第１の重合体を合成する場合には、本発明における混合溶剤を重合媒体とする溶液重合法で合成するのが効率的であり好ましい。第１の重合体の平均分子量は１０００〜１０００００が好ましい。平均分子量が該範囲をはずれると、撥水撥油剤組成物の安定性が低下するおそれがある。
【００３６】
すなわち、Ｒf 基を含有する（メタ）アクリル酸エステル、（メタ）アクリル酸アルキルエステル、および必要に応じて他の重合性単量体を、本発明における混合溶剤に含ませ、有機過酸化物、アゾ化合物、過硫酸塩のような重合開始剤やγ線のような電離性放射線等の作用により重合させる方法で合成するのが好ましい。
【００３７】
一方、第２の重合体は、Ｒf 基を含有する（メタ）アクリル酸エステルの重合した単位、および、（メタ）アクリル酸アルキルエステルの重合した単位を含む重合体である。
【００３８】
第２の重合体は、第１の重合体が存在しない場合には、混合溶剤に溶解せず沈殿する重合体であるが、第１の重合体が混合溶剤中に存在することによって混合溶剤中に分散、または、みかけ上可溶化し、安定に存在する重合体である。みかけ上可溶化している状態とは、組成物が透明であり重合体が可溶化しているように見えるが、光を当てると分散光が認められる状態である。
【００３９】
第２の重合体におけるＲf 基を含有する（メタ）アクリル酸エステルは、第１の重合体において記載したＲf 基を含有する（メタ）アクリル酸エステルと同様であり、好ましい態様も同様である。また、第２の重合体におけるＲf 基を含有する（メタ）アクリル酸エステルの重合した単位も１種または２種以上含んでいてもよい。２種以上含む場合には、Ｒf 基の炭素数のみが異なるＲf 基を含有する（メタ）アクリル酸エステルの重合した単位であるのが好ましい。
【００４０】
さらに、第２の重合体は、（メタ）アクリル酸アルキルエステルの重合した単位を含む。第２の重合体における（メタ）アクリル酸アルキルエステルも第１の重合体における（メタ）アクリル酸アルキルエステルと同じ意味のＲf 基を含有しない（メタ）アクリル酸アルキルエステルであり、好ましい態様も同様である。第２の重合体における（メタ）アクリル酸アルキルエステルの重合した単位も、１種または２種以上含んでいてもよい。
【００４１】
さらに、第２の重合体は、上記のＲf 基を含有する（メタ）アクリル酸エステルの重合した単位、および（メタ）アクリル酸アルキルエステルの重合した単位以外に、他の重合性単量体の重合した単位を含んでいてもよい。他の重合性単量体を含ませることによって、共重合体の基材への接着性、または架橋性や造膜性、あるいは柔軟性、防汚性、ＳＲ性等を改良できる。他の重合性単量体の具体例としては、第１の重合体における他の重合性単量体と同様の例が挙げられる。
【００４２】
本発明の第２の重合体中の上記の重合した単位の割合は、第２の重合体中にＲf 基を含有する（メタ）アクリル酸エステルの重合した単位を７０〜９９重量％、および（メタ）アクリル酸アルキルエステルの重合した単位を１〜３０重量％含ませるのが好ましい。また、他の重合性単量体を含ませる場合には、重合体中に１０重量％以下であるのが好ましい。第２の重合体中のＲf 基を含有する（メタ）アクリル酸エステルの重合した単位の割合が７０重量％より少ないと、充分な低温安定性が得られないおそれがある。
【００４３】
第２の重合体中にも第１の重合体との化学的な結合部位を存在させるのが好ましく、たとえば、水酸基、アミノ基、グリシジル基、アジリジニル基、イソシアネート基等を含ませるのが好ましい。これらの基は、第１の重合体中の対応する基の種類に応じて組み合わせればよい。さらに第２に重合体の分子量は特に限定されず、１０００〜１０００００が好ましい。
【００４４】
第１の重合体と第２の重合体との比は、第１の重合体と第２の重合体の合計量の１００重量部に対して、第１の重合体が１０〜４０重量部であるのが好ましい。第１の重合体が１０重量部より少ないと安定な撥水撥油性能が得られないおそれがある。一方、第１の重合体の量が４０重量部より多いと、充分な撥水撥油性能が得られなくなるおそれがある。
【００４５】
混合溶剤に対する第１の重合体と第２の重合体からなる微粒子の濃度は、２０〜４０重量％が好ましく、特に２５〜３５重量％が好ましい。該濃度は、使用目的や用途に応じて適宜変更されうる値であり、通常は、使用時に０．３〜１重量％、好ましくは０．５〜０．６重量％の濃度となるように混合溶剤で希釈して用いられる。
【００４６】
本発明の撥水撥油剤組成物は、上記混合溶剤、および、該混合溶剤に溶解させた第１の重合体の存在下に、Ｒf 基を含有する（メタ）アクリル酸エステル、および、（メタ）アクリル酸アルキルエステル、および必要に応じて他の重合性単量体を重合させて微粒子を形成せしめることにより得られる。
重合は、有機過酸化物、アゾ化合物、過硫酸塩のような重合開始剤やγ線のような電離性放射線等の作用させることにより実施できる。
【００４７】
第１の重合体と第２の重合体を含む微粒子を含む撥水撥油剤組成物は、該微粒子が分散して存在していてもよく、みかけ上可溶化してもよい。
撥水撥油剤組成物中の微粒子は、２つの重合体がからみあった構造、第１の重合体が外側に存在し第２の重合体が内側に存在する構造、または第２の重合体が外側に存在し第１の重合体が内側に存在する構造をとっていると考えられ、第２の重合体が外側に存在するのが好ましい。いずれの構造においても、第１の重合体と第２の重合体は別々の分子として存在していても、化学的に結合していてもよい。微粒子径は、０．０１〜１μｍ程度が好ましい。
【００４８】
さらに本発明の溶剤型撥水撥油剤組成物には、上記の化合物以外の他の化合物を含ませてもよい。
他の化合物としては、ポリイソシアネート化合物、または、それらの変性体が好ましい。ポリイソシアネート化合物としては、イソホロンジイソシアネート、ヘキサメチレンジイソシアネート等が好ましく、変性体としては、ポリイソシアネート化合物のビュレット変性体、ポリイソシアネート化合物のイソシアヌレート変性体、ポリイソシアネート化合物のカルボジイミド変性体等が好ましい。これらの化合物を含ませることによって、洗濯、ドライクリーニング、摩擦等に対する耐久性を向上できる。
【００４９】
また、他の撥水剤や撥油剤、あるいは他の重合体ブレンダー、架橋剤、防虫剤、難燃剤、帯電防止剤、防しわ剤等の添加剤等を含ませてもよい。他の化合物は、撥水撥油剤の処理目的や被処理物等に応じて適宜変更されうる。
【００５０】
本発明の溶剤型撥水撥油剤組成物は任意の方法で被処理物品に適用できる。たとえば、浸漬塗布等のような被覆加工の既知の方法により、被処理物の表面に付着させ乾燥する方法が採用される。
【００５１】
本発明の組成物により処理される被処理物は、特に限定なく種々の例が挙げられる。たとえば、繊維、繊維織物、繊維編物、不織布、ガラス、紙、木、皮革、毛皮、石綿、レンガ、セメント、セラミックス、金属および金属酸化物、窯業製品、プラスチックス、塗面などがある。繊維の例としては、綿、麻、羊毛、絹等の動植物性天然繊維、ポリアミド、ポリエステル、ポリビニルアルコール、ポリアクリロニトリル、ポリ塩化ビニル、ポリプロピレン等の合成繊維、レーヨン、アセテート等の半合成繊維、ガラス繊維、アスベスト繊維等の無機繊維、あるいはこれらの混合繊維が挙げられる。
【００５２】
これらのうち、被処理物としては、繊維、繊維織物、繊維編物、または不織布等の繊維体が好ましい。
【００５３】
【実施例】
以下に、本発明を合成例（例１〜４）、実施例（例５〜１１）、および比較例（例１２〜１７）を挙げて説明する。
【００５４】
なお、以下において、撥水性能の評価は、ＪＩＳ  Ｌ１０９２のスプレー試験により行い、表１に示す撥水性ナンバーで表した。撥油性能については、表２に示す試験液を試験布上におき、３０秒後の浸透状態により判定した（ＡＡＴＣＣ−ＴＭ１１８）。ただし、ナンバーに＋（−）を記したものは、それぞれの性能がそのナンバーの表す程度よりわずかに良い（悪い）ことを示す。
【００５５】
【表１】
0003829369.tif 000002
【００５６】
【表２】
0003829369.tif 000003
【００５７】
［低温安定性の評価］
低温での保存安定性を判定するために、得られた組成物を０℃で１か月間保存し、固化するか否かを評価した。
【００５８】
［湿摩耗後のブンデスマン撥水性評価］
２枚の試験片を直径１５ｍｍの円形に切り取り、４ｃｃの水で濡らし、荷重７５０ｇで、３５０回こすり合わせた。つぎにＪＩＳ  Ｌ１０９２に記載されるブンデスマン法にしたがって雨試験を行った。シャワー部から６００ｍｍ／ｈｒで３０分間降雨させた。得られた試験片について、撥水性を評価した。
【００５９】
［例１：第１の重合体の合成例］
１００ｃｃのガラス製重合アンプルに、ＣＦ3 （ＣＦ2 ）n ＣＨ2 ＣＨ2 ＯＣＯＣＨ＝ＣＨ2 （ｎの平均＝８）（以下ＦＡと記す）３．６０ｇ（３０重量部）、シクロヘキシルメタクリレート（以下ＣＨＭＡと記す）７．２０ｇ（６０重量部) 、グリシジルメタクリレート（以下ＧＭＡと記す）１．２０ｇ（１０重量部) 、重合開始剤として２，２’−アゾビス（２−メチルブチロニトリル）（和光純薬工業製／Ｖ−５９）０．２２ｇ、連鎖移動剤としてｎ−ドデシルメルカプタン０．２２ｇ、ミネラルターペン４１．０ｇ、アセトン４．６ｇを加えて、窒素雰囲気下で振とうしつつ、６０℃で１８時間重合させて、第１の重合体の溶液を得た。
【００６０】
溶液中の固形分濃度は２１重量％であり、ガスクロマトグラフ（ＧＣ）分析の結果、重合性化合物は検出されなかった。分散液中に含まれる第１の重合体の分子量（ゲルパーミエ−ションクロマトグラフによる測定、ポリスチレン換算）は１万であった。
【００６１】
［例２〜４：第１の重合体の合成例］
重合性化合物として表３に示すもの（重量部）を用いる以外は、例１と同様の方法で重合させ、第１の重合体の溶液を得た。溶液をＧＣ分析した結果、いずれの溶液においても、重合性化合物は検出されなかった。
【００６２】
【表３】
0003829369.tif 000004
【００６３】
ただし、表中の略号は、以下の意味を示す。
ｔ−ブチルメタクリレート：ＴＢＭＡ、
セチルメタクリレート：ＣｅＭＡ。
【００６４】
［例５］
１００ｃｃのガラス製重合アンプルに、ＦＡ９．８４ｇ（８２重量部) 、ステアリルメタクリレート（以下ＳｔＭＡと記す）１．９２ｇ（１６重量部) 、トリアリルシアヌレート（以下ＴＡＣと記す）０．２４ｇ（２重量部) 、２，２’−アゾビス（２−メチルブチロニトリル）（和光純薬工業製Ｖ−５９）０．２２ｇ、ｎ−ドデシルメルカプタン０．２２ｇ、ミネラルターペン２２．７ｇ、アセトン２．５ｇ、さらに、第１の重合体として、例１で得られた第１の重合体の溶液２０ｇを加えて、窒素雰囲気下で振とうしつつ、６０℃で１８時間重合させ、固形分２７重量％の分散液を得た。分散液をＧＣ分析した結果、重合性化合物は検出されなかった。
【００６５】
この分散液に、イソホロンジイソシアネートのイソシアヌレート変性体およびミネラルターペンを加えて、ポリマー固形分０．６重量％、イソホロンジイソシアネートのイソシアヌレート変性体固形分０．０６重量％の処理浴を調製した。水分散型の撥水剤（旭硝子社製商品名：ＡＧ−７１０、固形分１．２重量％の処理浴）で加工済みのナイロン布を処理浴に浸漬後、マングルで絞りピックアップを８０％とした。次に、恒温恒湿室（２５℃、湿度６０％）で処理布を３時間乾燥後、乾燥（１２０℃、９０秒）、キュア（１６０℃、６０秒）を行った。
【００６６】
上記の処理を行った試験布について、洗濯２０回後の撥水および撥油性能、および湿摩耗後のブンデスマン撥水性能の評価を行った。結果を低温安定性とともに表６に示す。
【００６７】
［例６〜１１］
重合性化合物、および第１の重合体として表４に示すものを表４の量（重量部）を用いること以外は、例５と同様の方法で重合させ分散液を得た。分散液をＧＣ分析した結果、いずれの分散液においても重合性化合物は検出されなかった。さらに分散液を例５と同様に、試験布に処理した。試験布の評価結果を低温安定性とともに表６に示す。
【００６８】
【表４】
0003829369.tif 000005
【００６９】
ただし、表中の略号は、以下の意味を示す。
ＢｅＭＡ：ベヘニルメタクリレート［CH2=C(CH3)COOC22H45-n ］、
ＨＥＡ：２−ヒドロキシエチルアクリレート。
【００７０】
［例１２〜１７］
重合性化合物として表５に示すものを表５の量（重量部）用いて例１と同様の方法で重合を行った。例１２〜１３では、重合体の溶液が得られ、例１４〜１６では、重合体の沈殿が重合アンプルの底部に認められ、例１７では、多量の沈殿物が生成し重合が進まなかった。例１２〜１６で得た組成物について、例５と同様の評価を行った。結果を表６に示す。
【００７１】
【表５】
0003829369.tif 000006
【００７２】
【表６】
0003829369.tif 000007
【００７３】
【発明の効果】
本発明によれば、使用に制限や問題あるハロゲン系の有機溶剤を用いることなく、高い撥水撥油性能を有する溶剤型の撥水撥油剤組成物が得られる。得られた溶剤型撥水撥油剤は、湿摩耗後においても優れたブンデスマン撥水性能を物品に付与でき、かつ、低温貯蔵安定性にも優れる。